(57)【要約】【課題】不織布シートに殺菌消毒液が含浸された使い捨て用の殺菌消毒液含浸シートにおいて、嵩高で殺菌消毒液の吸収性および透過性を良好にしながらも、安価に提供する。【解決手段】殺菌消毒液含浸シートは、厚みが大きい芯材層１の上下両面に、厚みが小さい表面層２・２を積層した三層構造になっており、全体に殺菌消毒液が含浸される。その芯材層１が、化学パルプ２０〜８０重量％と、合成樹脂繊維８０〜２０重量％とを含む繊維ウエブ１ａからなる。各表面層２は、繊維長が３〜５１mmのセルロース繊維を５０重量％以上含む繊維ウエブ２ａからなる。そして、芯材層１の上下両面に表面層２・２が交絡法で一体に積層されている。【選択図】図１
2005137702.tif 000002
【特許請求の範囲】
【請求項１】
厚みが大きい芯材層１の上下両面に、厚みが小さい表面層２・２を積層した三層構造になっており、全体に殺菌消毒液が含浸される不織布製の殺菌消毒液含浸シートにおいて、
芯材層１が、化学パルプ２０〜８０重量％と、合成樹脂繊維８０〜２０重量％とを含む繊維ウエブ１ａからなり、
各表面層２は、繊維長が３〜５１mmのセルロース繊維を５０重量％以上含む繊維ウエブ２ａからなり、
芯材層１の上下両面に表面層２・２が交絡法で一体に積層されていることを特徴とする殺菌消毒液含浸シート。
【請求項２】
芯材層１が全体の７０〜９５重量％、両表面層２・２が全体の３０〜５重量％に設定されている請求項１記載の殺菌消毒液含浸シート。
【請求項３】
芯材層１の合成樹脂繊維は、単繊維繊度が１〜５ｄｔｅｘのＰＥＴ系繊維である請求項１記載の殺菌消毒液含浸シート。
【請求項４】
各表面層２のセルロース繊維が、レーヨン、コットン、コットンリンターの少なくとも１種を含んでいる請求項１記載の殺菌消毒液含浸シート。
【請求項５】
芯材層１の繊維ウエブ１ａの上下両面に表面層２・２の繊維ウエブ２ａ・２ａを重ねた３層ウエブ３が、これに加圧水流を噴射する水流交絡法で交絡されており、
３層ウエブ３が、加圧水流の噴射に相前後して、蒸気の噴射処理を受けている請求項１記載の殺菌消毒液含浸シート。
【発明の詳細な説明】
【技術分野】
【０００１】
本発明は、医療現場において、患者の皮膚を消毒したり、院内感染防止のために聴診器や体温計などの各種の医療機器を消毒するのに用いる殺菌消毒液含浸シートに関する。
【背景技術】
【０００２】
例えば、化粧綿（化粧用パフ）において、パルプからなる芯材層の上下面を、不織布またはレーヨン紙などの表面層で覆うことが、特許文献１に公知である。そこでは、厚みが大きい芯材層で化粧水を良好に吸蔵し、厚みが小さい表面層で肌当たりの良さを確保する。そして、表面層は、芯材層のパルプ粉の飛散を防止しながら、内部の化粧水が透過できるようにしている。
【０００３】
【特許文献１】実公昭５８ー３９６０９号公報（実用新案登録請求の範囲、第４図）
【発明の開示】
【発明が解決しようとする課題】
【０００４】
上記の化粧綿は、伝統的な脱脂綿が材料的に高価に付くので、これの代替品として使い捨てに適うようにすることが背景にある。事実、天然原綿は加工処理に大変な手間を要してコスト高になるうえに、異物が混入していて品質的にも課題が多い。
【０００５】
しかし、従来の上記化粧綿は、上下の表面層の外周縁を芯材層と共にヒートシールしており、芯材層と表面層とが全面的に一体接合する積層構造になっていない。したがって、ヒートシール工程を要する分だけ製造コストが高く付き、量産性が悪い。例えば、殺菌消毒液を含浸する広幅シートにしたとき、中央部などヒートシール外の部分において、芯材層と表面層とが分離するので、殺菌消毒液がシート全面から均一に滲み出て来ない不利がある。
【０００６】
そこで本発明の目的は、使い捨て用の不織布製の殺菌消毒液含浸シートを安価に量産できるようにすることにある。本発明の目的は、必要最小限の殺菌消毒液を含浸するものでありながらも、使用時には殺菌消毒液がシート全面から良好に透過して来る殺菌消毒液含浸シートを得るにある。
【課題を解決するための手段】
【０００７】
本発明は、図１に示すごとく、厚みが大きい芯材層１の上下両面に、厚みが小さい表面層２・２を積層した三層構造の不織布からなり、全体に殺菌消毒液が含浸される殺菌消毒液含浸シートにおいて、芯材層１が、化学パルプ２０〜８０重量％と、合成樹脂繊維８０〜２０重量％とを含む繊維ウエブ１ａからなり、各表面層２は、繊維長が３〜５１mmのセルロース繊維を５０重量％以上含む繊維ウエブ２ａからなり、芯材層１の上下両面に表面層２・２が交絡法で一体に積層されていることを特徴とする。ここでの殺菌消毒液とは、単なる消毒液も含むが、殺菌液をも含む概念である。
【０００８】
芯材層１は、専ら殺菌消毒液を含浸して吸蔵するために存在する。そのために、芯材層１は全体の７０〜９５重量％に設定し、これに伴い両表面層２・２は全体の３０〜５重量％に設定することが望まれる。
【０００９】
芯材層１の化学パルプは、原料木材を砕いた砕木パルプを化学薬品で処理して木材中のセルロース分を抽出したものであり、繊維の中でも吸液性に優れて最も安価に入手できることが選択の理由である。
【００１０】
芯材層１における化学パルプの配合量を２０重量％以上としたのは、これを下回ると芯材層１による殺菌消毒液の吸蔵量が確保できなくなるためであり、化学パルプの配合量を８０重量％以下としたのは、これを上回ると芯材層１への殺菌消毒液の吸蔵量が多くなりすぎてベタ付くとともに、不要な殺菌消毒液が増える分だけ高価に付くからである。これに伴い、芯材層１の合成樹脂繊維は、化学パルプとの関係で８０〜２０重量％配合することになる。
【００１１】
すなわち、芯材層１の合成樹脂繊維は、保液性を有しながら、専ら芯材層１に嵩高性を付与する。そのための合成樹脂繊維としては、単繊維繊度が１〜５ｄｔｅｘのＰＥＴ繊維又はＰＥＴ／ＰＥ芯鞘繊維を用いるとよい。ＰＥＴ／ＰＥ芯鞘繊維は、芯成分がＰＥＴで鞘成分がＰＥからなる繊維である。これらのＰＥＴ系繊維は、腰の強さ（剛性）を有し、芯材層１を弾性のある嵩高いものによく維持する。この合成樹脂繊維には、ＰＰ繊維やＰＥ繊維なども用いることができる。
【００１２】
各表面層２は、専ら芯材層１を構成する化学パルプの脱落と、合成樹脂繊維の飛び出しとを防止しながら、皮膚などへの肌触り、風合いを良好にするために存在する。そのために、各表面層２は、繊維長が３〜５１mmのセルロース繊維を５０重量％以上含む繊維ウエブ２ａからなる。かかるセルロース繊維としては、レーヨン、コットン、コットンリンターがあり、少なくともこれらのうち１種を選ぶことにより各表面層２にも吸液性を付与する。
【００１３】
芯材層１の繊維ウエブ１ａと、上下の表面層２・２の繊維ウエブ２ａ・２ａとは、公知の水流交絡法、乾式エアーレイ交絡法で交絡処理して一体に積層できる。その際に、水流交絡法によれば、繊維間の交絡がより良好に行え、量産性にも適うものとなる。
【００１４】
水流交絡法によるとき、芯材層１の繊維ウエブ１ａと表面層２・２の繊維ウエブ２ａ・２ａとは、図２に示すごとく３枚重ねにし、この３層ウエブ３に蒸気を噴射する第１蒸気噴射工程を終えたのち、３層ウエブ３に加圧水流を噴射する交絡工程を踏み、最後に３層ウエブ３に蒸気を噴射する第２蒸気噴射工程を経て不織布シートをつくることができる。第１蒸気噴射工程では、繊維ウエブ１ａ・２ａ・２ａの繊維に付着のオイル分を除去し、殺菌処理をし、交絡の前処理をする。第２蒸気噴射工程では、先のオイル分の除去、殺菌、交絡の最終的な仕上げ処理をする。本発明では、蒸気噴射工程を交絡工程に相前後して１回のみ行う形式でもよい。
【００１５】
芯材層１は、シート全体の７０〜９５重量％を占め、これに伴い両表面層２・２はシート全体の３０〜５重量％に設定することができる。ここで芯材層１がシート全体の７０重量％を下回ると、嵩高さが不足し、化学パルプの使用量が少なくなる分だけ全体の製造コストが高く付くことになる。一方、芯材層１がシート全体の９５重量％を上回ると、表面層２が薄くなりすぎて表面層２の機能が十二分に発揮され難くなる。殺菌消毒液含浸シートの目付は、４０〜３００ｇ／ｍ2 に設定することができる。
【発明の効果】
【００１６】
かかる本発明の殺菌消毒液含浸シートによれば、これの本体をなす芯材層１が安価な化学パルプを主成分としているので、嵩高に設定しても全体として安価に製造できる。芯材層１を構成する合成樹脂繊維は、芯材層１を嵩高に維持する一方、芯材層１に余分な殺菌消毒液が含浸されないので、この点でも安価に製造できる。
【００１７】
芯材層１の上下両面は、セロルース繊維を含む表面層２・２で被覆されているので、肌当たりや風合、保液性に優れ、とくに先の化学パルプの脱落を防止し、高級感を付与する。
【００１８】
芯材層１の繊維ウエブ１ａと各表面層２の繊維ウエブ２ａとは、交絡法で一体に接合させてあるので、殺菌消毒液を全面にわたってベタ付くことなしに過不足なく含浸させておくことができる。
【００１９】
芯材層１を構成する繊維ウエブ１ａと、上下の各表面層２を構成する繊維ウエブ２ａとを水流交絡法で交絡処理する際に、これら３枚重ねの繊維ウエブが蒸気の噴射処理を受けていると、殺菌処理および交絡補助処理に加えて、とくに繊維ウエブ１ａ・２ａの繊維に付着のオイル分を効率的に除去できるので、平成１２年厚生省告示第１３３号、医用不織布ガーゼ基準の溶出物基準（１）泡立ち試験、及び過マンガン酸消費量試験にも適合する殺菌消毒液含浸シートが得られる。
【発明を実施するための最良の形態】
【００２０】
（実施例１）  図１は本発明に係る殺菌消毒液含浸シートの実施例１を示す断面図であり、繊維ウエブ１ａからなる芯材層１の上下面に、繊維ウエブ２ａ・２ａからなる表面層２・２を水流交絡法で接合して三層構造とした不織布（目付１２０ｇ／ｍ2 ）からなる。
【００２１】
芯材層１の繊維ウエブ１ａは、下記の繊維を含み、１ｍ2 当たりの重量を１００ｇ／ｍ2 とした。ここでのＰＰ／ＰＥ芯鞘繊維とは、芯成分がＰＰで鞘成分がＰＥからなる繊維である。
芯材層１
化学パルプ                        ２8.７５重量％
レーヨン                              １０重量％
ＰＥＴ繊維                            ６０重量％
ＰＰ／ＰＥ芯鞘繊維                  1.２５重量％
【００２２】
上下の各表面層２のウエブ２ａは、下記の繊維を含み、両表面層２を合計した１ｍ2 当たりの重量は２５ｇ／ｍ2 とした。
レーヨン                              ７０重量％
コットン                              １５重量％
化学パルプ                            １５重量％
【００２３】
これら芯材層１の繊維ウエブ１ａと、各表面層２・２の繊維ウエブ２ａ・２ａとは、図２に示すごとく３枚重ねにし、その３層ウエブ３を第１蒸気処理工程、交絡工程、第２蒸気処理工程、乾燥工程を順に経て、不織布シートを得た。第１蒸気処理工程では、所定圧の蒸気を３層ウエブ３にこれの一方から噴射することにより、繊維ウエブ１ａ・２ａ中のとくにオイル分の多い繊維（レーヨン、ＰＥ繊維）のオイル分を除去し、殺菌処理をし、蒸気交絡をする。交絡工程では、加圧水を３層ウエブ３にこれの一方から噴射することにより、繊維ウエブ１ａ・２ａの繊維間を交絡処理する。第２蒸気処理工程では、繊維のオイル分の除去、殺菌、蒸気交絡の最終処理をする。
【００２４】
かくして得た不織布シートに皮膚殺菌消毒液を含浸させて、殺菌消毒液含浸シートを得た。これによれば、芯材層１に合成樹脂繊維を配合することにより、芯材層１に含浸させた殺菌消毒液中の有効成分、例えば塩化ベンザルコニウム、塩化ベンゼントニウム、グルコン酸クロルヘキシジン、ポピドンヨードなどが芯材層１中に吸着されて残る量が少なくなり、芯材層１に余分な殺菌消毒液を含浸させていなくとも、殺菌消毒を有効に発揮させることができた。
【図面の簡単な説明】
【００２５】
【図１】要部の断面図
【図２】不織布シートの製造工程を説明する概念図
【符号の説明】
【００２６】
１  芯材層
１ａ  芯材層の繊維ウエブ
２  表面層
２ａ  表面層の繊維ウエブ
３  ３層ウエブ
【図１】
2005137702.tif 000003
【図２】
2005137702.tif 000004